СПОСОБ ИЗГОТОВЛЕНИЯ ПОКРЫТОГО ИЗДЕЛИЯ, ИМЕЮЩЕГО АНТИБАКТЕРИАЛЬНОЕ И/ИЛИ ПРОТИВОГРИБКОВОЕ ПОКРЫТИЕ, И КОНЕЧНЫЙ ПРОДУКТ

1. Способ изготовления покрытого изделия, включающий:
предоставление первой мишени для распыления, содержащей Zr;
предоставление второй мишени для распыления, содержащей Zn; и
x
y
z
совместное распыление по меньшей мере первой и второй мишеней для распыления, чтобы сформировать слой, содержащий ZnZrO, на стеклянной основе, при этом данный слой содержит от примерно 0,25% до 1,5% (атомных) Zn, от примерно 20% до 50% (атомных) Zr и от примерно 40% до 80% (атомных) O.
2. Способ по п.1, в котором слой осаждается распылением таким образом, что содержит от примерно 0,5% до 10% (атомных) Zn, от примерно 25% до 45% (атомных) Zr и от примерно 50% до 70% (атомных) O.
3. Способ по п.1, в котором слой осаждается распылением таким образом, что содержит от примерно 1% до 8% (атомных) Zn, от примерно 30% до 40% (атомных) Zr и от примерно 55% до 65% (атомных) O.
4. Способ по п.1, далее включающий термическую закалку покрытого изделия.
5. Способ изготовления покрытого изделия, включающий:
предоставление первой мишени для распыления, содержащей Zr;
предоставление второй мишени для распыления, содержащей Zn; и
последовательное распыление по меньшей мере из первой и второй мишеней для распыления на стеклянную основу, чтобы сформировать по меньшей мере первый слой, содержащий Zr, и второй слой, содержащий Zn и расположенный непосредственно на первом слое, содержащем Zr; и
термическую закалку стеклянной основы со сформированными на ней указанными первым и вторым слоями, чтобы образовать покрытое изделие, содержащее слой, содержащий оксид цинка-циркония с антибактериальными и/или противогрибковыми свойствами.
6. Способ изготовления антибактериального и/или противогрибкового покрытого изделия, включающий:
напыление Zn и Zr на стеклянную основу в присутствии по меньшей мере кислорода; и
x
y
z
формирование слоя, содержащего ZnZrO, на стеклянной основе, при этом указанный слой содержит от примерно 0,25% до 15% (атомных) Zn, от примерно 20% до 50% (атомных) Zr и от примерно 40% до 80% (атомных) O, и в котором слой в основном сдерживает размножение бактерий и рост грибков.
7. Способ по п.6, далее включающий термическую закалку покрытого изделия.
8. Способ изготовления покрытого изделия, включающий:
предоставление первой мишени для распыления, содержащей Zr;
предоставление второй мишени для распыления, содержащей Zn; и
x
y
z
совместное распыление по меньшей мере из первой и второй мишеней для распыления на стеклянную основу, чтобы сформировать слой, содержащий ZnZrO, при этом разные мощности для распыления прикладываются для первой и второй мишеней, чтобы регулировать состав слоя.
9. Способ по п.8, в котором мощность для мишени из Zn составляет от примерно 1,6 до 3,6 кВт, и мощность для мишени из Zr составляет от примерно 1,5 до 3,5 кВт.
10. Способ по п.8, в котором слой содержит от примерно 0,25% до 15% (атомных) Zn, от примерно 20% до 50% (атомных) Zr и от примерно 40% до 80% (атомных) O.
11. Способ по п.8, далее включающий термическую закалку покрытого изделия.
12. Способ изготовления покрытого изделия, включающий:
предоставление первой мишени для распыления, содержащей Zr;
предоставление второй мишени для распыления, содержащей Zn; и
x
y
z
совместное распыление по меньшей мере из первой и второй мишеней для распыления, чтобы сформировать слой на стеклянной основе, содержащий ZnZrO, при этом первая и вторая мишени для распыления отклонены одна от другой на угол тета (θ), который больше нуля градусов.
13. Способ по п.12, в котором угол тета (θ) больше чем 5 градусов и менее чем примерно 60 градусов.
14. Способ по п.12, в котором угол тета (θ) составляет от примерно 30 до примерно 45 градусов.
15. Способ по п.12, далее включающий термическую закалку покрытого изделия.
16. Способ по п.12, в котором слой содержит от примерно 0,25% до 15% (атомных) Zn, от примерно 20% до 50% (атомных) Zr и от примерно 40% до 80% (атомных) O.
x
y
z
17. Способ по п.1, далее включающий предоставление барьерного слоя между стеклянной основой и слоем, содержащим ZnZrO.
18. Способ по п.17, в котором указанный барьерный слой содержит нитрид кремния, оксид кремния и/или оксинитрид кремния.
x
y
z
19. Способ по п.6, также включающий предоставление барьерного слоя под слоем, содержащим ZnZrO.
20. Способ изготовления покрытого изделия, включающий:
предоставление первой мишени для распыления, содержащей Zr;
предоставление второй мишени для распыления, содержащей Zn; и
совместное распыление по меньшей мере первой и второй мишеней для распыления, чтобы сформировать слой, содержащий нитрид Zr, легированный Zn, на стеклянной основе, при этом слой содержит от примерно 0,25% до 20% (атомных) Zn.
21. Способ по п.20, далее включающий термообработку стеклянной основы со сформированным на ней слоем, содержащим нитрид Zr, легированный Zn, и в котором указанная термообработка вызывает преобразование данного слоя в слой, содержащий оксид Zr, легированный Zn.
22. Способ по п.21, в котором слой, содержащий оксид Zr, легированного Zn, содержит от примерно 0,5% до 10% (атомных) Zn, от примерно 25% до 45% (атомных) Zr и от примерно 50% до 70% (атомных) O.
23. Покрытое изделие с антибактериальными и/или противогрибковыми свойствами, содержащее:
x
y
z
слой, содержащий ZnZrO на стеклянной основе, данный слой обладает антибактериальными и/или противогрибковыми свойствами, и при этом указанный слой содержит от примерно 0,25% до 15% (атомных) Zn, от примерно 20% до 50% (атомных) Zr и от примерно 40% до 80% (атомных) O.